(57)【特許請求の範囲】
【請求項１】
下記一般式（Ｉ）、
0005131888.tif 000039
（式中、Ｒ１〜Ｒ１０は、水素原子、ハロゲン原子、ニトロ基、炭素原子数１〜４のアルキル基、ベンゾイル基、アセチル基、トルオイル基からなる群から選ばれる基であって、同一でも異なっていてもよく、またはＲ５及びＲ６は互いに縮合して共有結合となっていてもよく、Ａｒはフェニル基またはトルイル基であり、Ｘ−は１価のアニオンになりうる原子団である。）で表されるものであることを特徴とする芳香族スルホニウム塩化合物。
【請求項２】
化合物のＸ−で表されるアニオン部がＳｂＦ６−、ＰＦ６−、ＡｓＦ６−、ＢＦ４−、ＳｂＣｌ６−、ＣｌＯ４−、ＣＦ３ＳＯ３−、ＣＨ３ＳＯ３−、ＦＳＯ３−、Ｆ２ＰＯ２−、ｐ−トルエンスルホネート、カンファースルホネート、ノナフロロブタンスルホネート、ヘキサデカフロロオクタンスルホネート、テトラアリールボレートからなる群から選ばれるいずれかの基である請求項１記載の芳香族スルホニウム塩化合物。
【請求項３】
請求項１または２記載の芳香族スルホニウム塩化合物からなることを特徴とする光酸発生剤。
【請求項４】
必須の構成成分として、（１）カチオン重合性有機物質と（２）エネルギー線感受性カチオン重合開始剤として請求項３に記載の光酸発生剤を含有することを特徴とする光重合性組成物。
【請求項５】
必須の構成成分として、更に（３）ラジカル重合性有機物質と（４）エネルギー線感受性ラジカル重合開始剤を含有することを特徴とする請求項４に記載の光重合性組成物。
【請求項６】
前記（１）カチオン重合性有機物質の少なくとも１種が、１分子中に１個以上のエポキシ基を有する有機化合物である請求項４または５に記載の光重合性組成物。
【請求項７】
前記（１）カチオン重合性有機物質のうち３０重量％以上が分子中にシクロヘキセンオキシド構造を有する化合物である請求項４〜６のいずれかに記載の光重合性組成物。
【請求項８】
前記（３）ラジカル重合性有機物質のうち５０重量％以上が分子中に（メタ）アクリル基を有する化合物である請求項５〜７のいずれか一項に記載の光重合性組成物。
【請求項９】
請求項４〜８のいずれか一項に記載の光重合性組成物からなることを特徴とする光学的立体造形用樹脂組成物。
【請求項１０】
エネルギー線硬化性樹脂組成物の任意の表面にエネルギー線を照射し、該樹脂組成物のエネルギー線照射表面を硬化させて所望の厚さの硬化層を形成し、該硬化層上に前述のエネルギー線硬化性樹脂組成物をさらに供給して、これを同様に硬化させ前述の硬化層と連続した硬化物を得る積層操作を行い、この操作を繰り返すことによって三次元の立体物を得る光学的立体造形法において、上記エネルギー線硬化性樹脂組成物が請求項９に記載の光学的立体造形用樹脂組成物であることを特徴とする光学的立体造形法。
【請求項１１】
照射するエネルギー線が、紫外光であることを特徴とする請求項１０に記載の立体造形法。
【請求項１２】
２５０〜４００ｎｍの波長間の光の総合計エネルギー量に対して、３４５〜３６０ｎｍの波長間の合計エネルギー量が７０％以上である光を照射することを特徴とする請求項１１に記載の光学的立体造形法。
【請求項１３】
照射するエネルギー線がレーザー光であることを特徴とする請求項１０〜１２のいずれか一項に記載の光学的立体造形法。
【請求項１４】
前記Ｒ１〜Ｒ５の全てが同時に水素原子であることは無く、かつ、前記Ｒ６〜Ｒ１０の全てが同時に水素原子であることも無い請求項１または２記載の芳香族スルホニウム塩化合物。
【請求項１５】
請求項１４に記載の芳香族スルホニウム塩化合物からなることを特徴とする光酸発生剤。
【請求項１６】
光酸発生剤が請求項１５に記載の光酸発生剤である、請求項４〜８のいずれか一項に記載の光重合性組成物。
【請求項１７】
請求項１６に記載の光重合性組成物からなることを特徴とする紫外線硬化性インキ。
【請求項１８】
請求項１６に記載の光重合性組成物からなることを特徴とする、食品包装材用紫外線硬化性インキ。
【請求項１９】
請求項１７に記載の紫外線硬化性インキ、又は、請求項１８に記載の食品包装材用紫外線硬化性インキを用いた印刷が施されていることを特徴とする食品包装材。
【発明の詳細な説明】
【技術分野】
【０００１】
本発明は、新規な芳香族スルホニウム塩化合物、これからなる光酸発生剤およびこの光酸発生剤を含む光重合性組成物、光学的立体造形用樹脂組成物並びに光学的立体造形法に関する。また、これらのうち特に、食品包装材用紫外線硬化性インキとして有用な光重合性組成物に関する。
【背景技術】
【０００２】
光重合性組成物は溶剤を使用せずに用いることができることから、作業環境・地球環境に対する負荷の極めて少ない材料として、塗料、コーテイング、インキ、造形材料等に好ましく用いられているが、光重合性組成物の硬化には光重合開始剤が必須である。この光重合開始剤にはラジカル系光重合開始剤とカチオン系光重合開始剤がある。
ラジカル重合開始剤は、硬化速度が速いという特長があるものの、空気中の酸素による硬化阻害を受ける、硬化収縮が起こる、等の欠点があり、このためカチオン系の光重合開始剤が多く用いられている。
【０００３】
光酸発生剤は、光照射を受けると酸を発生する物質で、カチオン重合用光開始剤などとして有用であり、光造形用樹脂組成物や塗料、コーティング、接着剤等の光重合性組成物などに使用されている。このような光酸発生剤を開示した先行技術の例として特許文献１がある。
【０００４】
特許文献１には、光酸発生剤として有用な芳香族スルホニウム塩化合物が記載され、この光酸発生剤を使用したエポキシ樹脂のカチオン重合用光開始剤、これを使用した光重合性組成物が記載され、更にこれらの組成物を使用した光造形用樹脂組成物と光学的立体造形法について記載されている。
【０００５】
特許文献１：特開２０００−１８６０７１号公報（特許請求の範囲等）
【０００６】
特許文献１に記載の光酸発生剤は、それまでのものと比べれば確かに高感度であって、迅速硬化できる光重合性組成物を提供したり、酸素による硬化阻害がおこらず精度のよい立体造形物を得ることができるが、実用的見地から、より感度の高いものがなお望まれていた。
【０００７】
カチオン系の光重合開始剤としては、当初、アリールジアゾニウム塩が用いられていたが、気泡の発生や熱安定性が低いことなどから用途が限られるものであった。このため、特許文献２などに記載されているようなスルホニウム塩が広く用いられるようになったが、非特許文献１に記載されているように、近年、スルホニウム塩タイプの光重合開始剤から微量ではあるがベンゼンが発生することから、特に食品包装材用に用いられる紫外線硬化インキには、ベンゼンを発生しないヨードニウム塩が光重合開始剤に用いられるようになった。
【０００８】
特許文献２：特開２００１−２８８２０５
非特許文献１：ＭＡＴＥＲＩＡＬ ＳＴＡＧＥ Ｖｏｌ．２ Ｎｏ．２．２００２
【０００９】
しかし、このようなヨードニウム塩は熱安定性が悪く、夏場では非常に保存可能期間が短いといった欠点を有していた。また硬化性（感度）も良くないものであった。
【００１０】
そこで本発明の目的は、光源からの光を効率的に吸収し、迅速で良質な硬化物を与える良好な光重合開始剤として有用な新規化合物、これからなる光酸発生剤およびこれを含有する光重合性組成物を提供することにある。
【００１１】
また、本発明の目的は、上述の従来技術の欠点を解消し、酸素による硬化阻害が起こらず、硬化時の精度が良く、容易に所望の寸法の造形物を得ることができ、しかも照射エネルギーに対して高感度で、硬化深度が十分である、光学的立体造形用樹脂組成物およびこれを用いた光学的立体造形方法を提供することにある。
【００１２】
更に、本発明の他の目的は、食品包装材用のインキにも用いることができ、広範な用途に使用することができるとともに熱安定性及び硬化性（感度）がよい、光重合性組成物、そのための光重合開始剤として有用な光酸発生剤、そのための新規な芳香族スルホニウム塩化合物およびこれを用いた紫外線硬化性インキを提供することにある。
【発明の開示】
【００１３】
本発明者は上記課題を解決するべく鋭意検討した結果、下記一般式（Ｉ）で表される新規な芳香族スルホニウム塩化合物を合成するにいたり、またこの化合物が効率良く長波長部の光を吸収し活性化されることを見出し、さらにこれを含有する光重合性組成物は迅速に硬化し良質な硬化物物性を与え、ベンゼンを発生しないことを見出し、またこれを含有するホトレジストが高感度、高解像度を有することを見出し、本発明を完成するに至った。
また、カチオン重合性有機物質と、エネルギー線感受性カチオン重合開始剤として下記一般式（Ｉ）の芳香族スルホニウム塩化合物を含有する光学的立体造形用樹脂組成物を使用し、照射エネルギーとして特定条件の光を使用して光造形を行ったところ、酸素による硬化阻害が起こらず、硬化時の精度が良く容易に所望の寸法の造形物を得ることができ、しかも照射エネルギーに対して高感度であることを見出し、本発明を完成するに至った。
【００１４】
すなわち、本発明の芳香族スルホニウム塩化合物は、下記一般式（Ｉ）、
0005131888.tif 000002
（式中、Ｒ１〜Ｒ１７は、水素原子、ハロゲン原子、ニトロ基、水酸基、アルキル基、アルコキシ基、アシル基、フェノキシ基、エステル基、アリール基、チオエーテル基、チオカルボニル基、スルフィニル基、スルホニル基、アミノ基、アミド基、イミド基、ニトリル基、ホスフィノ基、ホスホニオ基、ホスホリル基、炭素数１〜８のフルオロアルキル基からなる群から選ばれる基であって、同一でも異なっていてもよいが、Ｒ１〜Ｒ１７のうち少なくとも一つがアシル基であり、これらの基の官能基以外の部分は、炭素数１〜１２の、飽和脂肪族炭化水素基、不飽和脂肪族炭化水素基、脂環式炭化水素基、炭素環式芳香族炭化水素基、複素環式芳香族炭化水素基であってもよく、またＲ５及びＲ６は互いに縮合して共有結合となっていてもよい。Ｘは１価のアニオンになりうる原子団である。）で表されることを特徴とするものである。
【００１５】
また本発明の芳香族スルホニウム塩は、前記一般式（Ｉ）において、アシル基が、Ｒ−ＣＯ−、又はＡｒ−ＣＯ−、
（但し、Ｒは直鎖又は分岐鎖のアルキル基、若しくは脂環式炭化水素基であり、
0005131888.tif 000003
Ｒ１８〜Ｒ６３は、水素原子、ハロゲン原子、水酸基、アルキル基またはアルコキシ基であり同一であっても異なっていてもよい）で表されることを特徴とするものである。
【００１６】
また本発明は、前記一般式（Ｉ）において、Ｘ−が１価のアニオンになりうる原子団である。これらの中でもＸ−が、ＳｂＦ６−、ＰＦ６−、ＡｓＦ６−、ＢＦ４−、ＳｂＣｌ６−、ＣｌＯ４−、ＣＦ３ＳＯ３−、ＣＨ３ＳＯ３−、ＦＳＯ３−、Ｆ２ＰＯ２−、ｐ−トルエンスルホネート、カンファースルホネート、ノナフロロブタンスルホネート、ヘキサデカフロロオクタンスルホネート、テトラアリールボレートからなる群から選ばれるいずれかの基である、前記芳香族スルホニウム塩化合物である。
【００１７】
テトラアリールボレートの具体例としては、例えば、テトラフェニルボレート、及びこれのフェニル基上の少なくとも１つの水素原子がアルキル基、ハロゲン原子、ハロゲン化アルキル基、ヒドロキシアルキル基、アルコキシル基、フェニル基、アルコキシカルボニル基で置換された化合物等を挙げることができ、好ましいものとしてはテトラキス（ペンタフルオロフェニル）ボレート、テトラキス（４−フルオロフェニル）ボレート、テトラフェニルボレート等を挙げることができる。
【００１８】
また本発明は、前記芳香族スルホニウム塩化合物からなることを特徴とする光酸発生剤である。
【００１９】
また本発明は、（１）カチオン重合性有機物質と（２）エネルギー線感受性カチオン重合開始剤として前記光酸発生剤を含有する光重合性組成物である。
【００２０】
また本発明は、必須の構成成分として更に（３）ラジカル重合性有機物質と、（４）エネルギー線感受性ラジカル重合開始剤とを含有する、前記の光重合性組成物である。
【００２１】
また本発明は、（１）カチオン重合性有機物質のうち少なくとも１種が、１分子中に１個以上のエポキシ基を有する有機化合物である前記の光重合性組成物である。
【００２２】
また本発明は、（１）カチオン重合性有機物質のうち３０重量％以上が分子中にシクロヘキセンオキシド構造を有する化合物である前記の光重合性組成物である。
【００２３】
また本発明は、（３）ラジカル重合性有機物質のうち５０重量％以上が分子中に（メタ）アクリル基を有する化合物である前記の光重合性組成物である。
【００２４】
この光重合性組成物においては、任意の成分として、（５）１分子中に２個以上の水酸基を有する有機化合物、（６）熱可塑性高分子化合物などを含めることができる。
【００２５】
また、本発明は、特に硬化性に優れ、更に得られた硬化物の物性が優れているものとして、前記一般式（Ｉ）において、Ｒ１〜Ｒ１７のうち、少なくとも１つがアシル基であることを特徴とする芳香族スルホニウム塩化合物である。
【００２６】
更に本発明は、前記芳香族スルホニウム塩化合物からなる光酸発生剤であり、該光酸発生剤を含有することを特徴とする光重合性組成物であり、更にまた本発明は、該光重合性組成物からなることを特徴とする光学的立体造形用樹脂組成物である。
【００２７】
更にまた、本発明は、上記光学的立体造形用樹脂組成物の任意の表面に、２５０〜４００ｎｍの波長間の光の総合計エネルギー量に対して３４５〜３６０ｎｍの波長間の光の合計エネルギー量が７０％以上である光を照射し、該樹脂組成物の光照射表面を硬化させて所望の厚さの硬化層を形成し、該硬化層上に前述の光学的立体造形用樹脂組成物をさらに供給して、これを同様に硬化させ前述の硬化層と連続した硬化物を得る積層操作を行ない、この操作を繰り返すことによって三次元の立体物を得ることを特徴とする光化学的立体造形法である。
【００２８】
別にまた、本発明は、光照射によってベンゼンを遊離することのないものとして、下記一般式（Ｉ）、
0005131888.tif 000004
（式中、Ｒ１〜Ｒ１７は、水素原子、ハロゲン原子、ニトロ基、水酸基、アルキル基、アルコキシ基、アシル基、フェノキシ基、エステル基、アリール基、チオエーテル基、チオカルボニル基、スルフィニル基、スルホニル基、アミノ基、アミド基、イミド基、ニトリル基、ホスフィノ基、ホスホニオ基、ホスホリル基、炭素数１〜８のフルオロアルキル基からなる群から選ばれる基であって、同一でも異なっていてもよく、これらの基の官能基以外の部分は、炭素数１〜１２の、飽和脂肪族炭化水素基、不飽和脂肪族炭化水素基、脂環式炭化水素基、炭素環式芳香族炭化水素基、複素環式芳香族炭化水素基であってもよく、またＲ５及びＲ６は互いに縮合して共有結合となっていてもよい。但し、Ｒ１〜Ｒ５の全てが同時に水素原子であることは無く、また、Ｒ６〜Ｒ１０の全てが同時に水素原子であることも無い。Ｘは上記と同義である。）で表されることを特徴とする芳香族スルホニウム塩化合物であり、またかかる芳香族スルホニウム塩化合物からなることを特徴とする光酸発生剤であり、かかる光酸発生剤からなる光重合開始剤を含むことを特徴とする光重合性組成物である。
【００２９】
また本発明は、前記の光重合性組成物からなる、紫外線硬化性インキであるとともに、前記の光重合性組成物からなる、食品包装材用紫外線硬化性インキであり、このことによって本発明は、食品包装材用紫外線硬化性インキを用いた印刷が施されていることを特徴とする食品包装材を構成する。
【図面の簡単な説明】
【００３０】
第１図は光学的立体造形システムにおいて、未硬化樹脂層を形成する工程を示す説明図である。
第２図は光学的立体造形システムにおいて、第１硬化層を得る工程を示す説明図である。
第３図は光学的立体造形システムにおいて、第１硬化層上にさらに未硬化樹脂を形成する工程を示す説明図である。
第４図は光学的立体造形システムにおいて、第２硬化層を得る工程を示す説明図である。
第５図は実施例における実験３（造形精度試験）に用いた試験片の斜視図である。
【発明を実施するための最良の形態】
【００３１】
以下、本発明の実施の形態につき具体的に説明する。
【００３２】
前記一般式（Ｉ）で表される化合物において、Ｒ１〜Ｒ１０として特に好ましいものは、水素原子、ハロゲン原子、ニトロ基、水酸基、アルキル基、アルコキシ基、アシル基または炭素原子数１〜８のフルオロアルキル基であり、同一であっても異なっていてもよい。またＲ５及びＲ６が互いに縮合して共有結合となっている場合も好ましい。ハロゲン原子としては、例えば、フッ素原子、塩素原子、臭素原子、ヨウ素原子が挙げられるが、エネルギー線感受性の点で、好ましくはフッ素原子がよい。アルキル基としては、メチル基、エチル基、プロピル基、イソプロピル基、ブチル基、イソブチル基、ターシャリブチル基、ペンチル基、イソペンチル基、ターシャリペンチル基、ネオペンチル基、ヘキシル基、イソヘキシル基、ヘプチル基、オクチル基、２−エチルヘキシル基、ノニル基、デシル基、ウンデシル基、ドデシル基、トリデシル基、イソトリデシル基、ミリスチル基、パルミチル基、ステアリル基等を挙げることができ、好ましくは炭素原子数１〜４のアルキル基がよく、特にメチル基、エチル基がよい。アルコキシ基としては、メトキシ基、エトキシ基、プロピルオキシ基、ブチルオキシ基、ペンチルオキシ基、ヘキシルオキシ基、ヘプチルオキシ基、オクチルオキシ基、ノニルオキシ基、デシルオキシ基、ウンデシルオキシ基、ドデシルオキシ基、トリデシルオキシ基、ミリスチルオキシ基、パルミチルオキシ基、ステアリルオキシ基等を挙げることができ、好ましくは炭素原子数１〜４のアルコキシ基がよく、特にメトキシ基、エトキシ基がよい。フルオロアルキル基としては、フルオロメチル基、ジフルオロメチル基、トリフルオロメチル基、ジフルオロエチル基、パーフルオロエチル基等を挙げることができ、特にトリフルオロメチル基がよい。
【００３３】
アシル基としては、Ｒ−ＣＯ−、又はＡｒ−ＣＯ−で表される基を挙げることができる。このＲとしては、直鎖又は分岐鎖のアルキル基、若しくは脂環式炭化水素基を挙げることができ、
0005131888.tif 000005
（Ｒ１８〜Ｒ６３は、水素原子、ハロゲン原子、水酸基、アルキル基またはアルコキシ基であり同一であっても異なっていてもよい。）を挙げることができる。
【００３４】
前記Ｒの具体例としては、例えば、メチル基、エチル基、プロピル基、イソプロピル基、ブチル基、イソブチル基、ターシャリブチル基、ペンチル基、イソペンチル基、ターシャリペンチル基、ネオペンチル基、ヘキシル基、イソヘキシル基、ヘプチル基、オクチル基、２−エチルヘキシル基、ノニル基、デシル基、ウンデシル基、ドデシル基、トリデシル基、イソトリデシル基、ミリスチル基、パルミチル基、ステアリル基、シクロペンチル基、シクロヘキシル基等を挙げることができる。
【００３５】
ＡｒにおけるＲ１８〜Ｒ６３の具体例としては、ハロゲン原子としては例えば、フッ素原子、塩素原子、臭素原子、ヨウ素原子が挙げられる。アルキル基としては、メチル基、エチル基、プロピル基、イソプロピル基、ブチル基、イソブチル基、ターシャリブチル基、ペンチル基、イソペンチル基、ターシャリペンチル基、ネオペンチル基、ヘキシル基、イソヘキシル基、ヘプチル基、オクチル基、２−エチルヘキシル基、ノニル基、デシル基、ウンデシル基、ドデシル基、トリデシル基、イソトリデシル基、ミリスチル基、パルミチル基、ステアリル基等を挙げることができ、アルコキシ基としては、メトキシ基、エトキシ基、プロピルオキシ基、ブチルオキシ基、ペンチルオキシ基、ヘキシルオキシ基、ヘプチルオキシ基、オクチルオキシ基、ノニルオキシ基、デシルオキシ基、ウンデシルオキシ基、ドデシルオキシ基、トリデシルオキシ基、ミリスチルオキシ基、パルミチルオキシ基、ステアリルオキシ基等を挙げることができる。
【００３６】
これらの基は同一であっても異なっていてもよいが、好ましくは、Ｒ１〜Ｒ１０の全てが水素原子であるか、或いはＲ１〜Ｒ５のうちいずれか１又は２個（好ましくは１個）が水素原子以外であり他は全て水素原子であって、Ｒ６〜Ｒ１０のうちいずれか１又は２個（好ましくは１個）が水素原子以外であり他は全て水素原子であることがよく、より好ましくはＲ１〜Ｒ１０の全てが水素原子であるか、或いはＲ１〜Ｒ５のうちいずれか１個がメチル基、フッ素、ニトロ基、アシル基から選ばれる基であり他は全て水素原子であって、Ｒ６〜Ｒ１０のうちいずれか１個がメチル基、フッ素、ニトロ基、アシル基から選ばれる基であり他は全て水素原子であることがよい。また、Ｒ５及びＲ６が互いに縮合して共有結合となっている場合も好ましい。
【００３７】
Ｒ１１〜Ｒ１７は、前記Ｒ１〜Ｒ１０と同様である（Ｒ５及びＲ６が互いに縮合して共有結合となっている場合を除く）が、中でも１個がＡｒ−ＣＯ−基であり、他は水素原子であることが好ましくかかる芳香族スルホニウム化合物の代表的な一例として、次の一般式（ＩＩ）、
0005131888.tif 000006
（式中、Ｒ１〜Ｒ１０及びＡｒは前記の通りである）で表される化合物を例示することができる。Ａｒ基として最も好ましいのはフェニル基、トルイル基である。
【００３８】
前記本発明の芳香族スルホニウム塩化合物のカチオン部の好ましい具体例の一部の例を示すと、以下のとおりである。
0005131888.tif 000007
0005131888.tif 000008
【００３９】
前基本発明の芳香族スルホニウム塩化合物のアニオン部として特に好ましい具体例としては、ＳｂＦ６−、ＰＦ６−を挙げることができる。
【００４０】
上記の化合物は、例えば、式（ＩＩ）においてＲ１〜Ｒ１０が水素原子であり、Ａｒがフェニル基である化合物であれば、ジベンゾチオフェンと塩化ベンゾイルの反応によってベンゾイルジベンゾチオフェンを得、例えば、硫酸中でこれに置換又は非置換のジフェニルスルホキシドを反応させた後、塩交換することにより得られる。
【００４１】
本発明の光酸発生剤は、紫外線、電子線、Ｘ線、放射線、高周波などの活性エネルギー線の照射によりルイス酸を放出する特性を有し、カチオン重合性有機物質に作用して重合を開始することができる。従って、本発明の光酸発生剤は、カチオン性光重合開始剤として有用である。
【００４２】
また、本発明の光酸発生剤は、従来の芳香族スルホニウム塩と比較して、吸収波長領域が長波長部にシフトし、一般に使用される光源のなかでも、高圧水銀灯の最も強い発光波長である３６５ｎｍの光を効率よく吸収する。その結果、本発明の芳香族スルホニウム塩化合物を配合したカチオン重合性組成物やホトレジストは従来の芳香族スルホニウム塩化合物を配合したカチオン重合組成物やホトレジストに比較してその感度が大幅に向上する。
【００４３】
また、光酸発生の場において、ベンゼンを遊離することのないものとして、前記一般式（Ｉ）で表される化合物において、Ｒ１〜Ｒ５は、水素原子、ハロゲン原子（好ましくはＦ又はＣｌ）、水酸基、アルキル基（好ましくは炭素原子数１〜４の直鎖または分岐鎖のアルキル基）、アルコキシ基（好ましくは炭素原子数１〜６のアルコキシ基）アシル基などから選ばれる基である。なかでも好ましいのは、水素原子、アルキル基、アルコキシ基、アシル基であり、より好ましくは、Ｒ１〜Ｒ５の炭素原子数の合計が１〜８である。これらの基は、全てが同時に水素原子とならなければ、その組み合わせは任意であり、同一でも異なっていてもよい。
【００４４】
Ｒ６〜Ｒ１０は、水素原子、ハロゲン原子（好ましくはＦ又はＣｌ）、水酸基、アルキル基（好ましくは炭素原子数１〜４の直鎖または分岐鎖のアルキル基）、アルコキシ基（好ましくは炭素原子数１〜６のアルコキシ基）、アシル基などから選ばれる基である。なかでも好ましいのは、水素原子、アルキル基、アルコキシ基、アシル基であり、より好ましくは、Ｒ６〜Ｒ１０の炭素原子数の合計が１〜８である。これらの基は、全てが同時に水素原子とならなければ、その組み合わせは任意であり、同一でも異なっていてもよい。また、Ｒ５及びＲ６が互いに縮合して共有結合となっている場合も好ましい。
【００４５】
前記本発明の芳香族スルホニウム塩化合物の好ましい具体例の一例を示すと、以下のとおりである。
0005131888.tif 000009
上記の化合物は、例えば硫酸中でジベンゾチオフェン類と置換されたジフェニルスルホキシドの脱水縮合によってスルホニウム塩を調製し、その後塩交換することによって得られる。
【００４６】
さらに、１１頁〜１２頁に示したもののうち、Ｒ１〜Ｒ１０が全て水素原子であるものを除いた芳香族スルホニウムの塩も好ましいものとしてあげることができる。
【００４７】
本発明の光酸発生剤は、食品包装材用インキに従来用いられているヨードニウム塩と同様に、光照射によって分解し酸を発生してもベンゼンを遊離することがなく、更に、このようなヨードニウム塩と比較して熱安定性、硬化性（感度）に優れている。
【００４８】
本発明の光重合性組成物の成分である（１）カチオン重合性有機物質とは、光照射により活性化したカチオン性重合開始剤により高分子化または、架橋反応を起こす化合物をいう。
例えば、エポキシ化合物、オキセタン化合物、環状ラクトン化合物、環状アセタール化合物、環状チオエーテル化合物、スピロオルトエステル化合物、ビニル化合物などであり、これらの１種または２種以上使用することができる。中でも入手するのが容易であり、取り扱いに便利なエポキシ化合物が適している。該エポキシ化合物としては、芳香族エポキシ化合物、脂環族エポキシ化合物、脂肪族エポキシ化合物などが適している。
【００４９】
前記脂環族エポキシ樹脂の具体例としては、少なくとも１個の脂環族環を有する多価アルコールのポリグリシジルエーテルまたはシクロヘキセンやシクロペンテン環含有化合物を酸化剤でエポキシ化することによって得られるシクロヘキセンオキサイドやシクロペンテンオキサイド含有化合物が挙げられる。たとえば、水素添加ビスフェノールＡジグリシジルエーテル、３，４−エポキシシクロヘキシルメチル−３，４−エポキシシクロヘキサンカルボキシレート、３，４−エポキシ−１−メチルシクロヘキシル−３，４−エポキシ−１−メチルヘキサンカルボキシレート、６−メチル−３，４−エポキシシクロヘキシルメチル−６−メチル−３，４−エポキシシクロヘキサンカルボキシレート、３，４−エポキシ−３−メチルシクロヘキシルメチル−３，４−エポキシ−３−メチルシクロヘキサンカルボキシレート、３，４−エポキシ−５−メチルシクロヘキシルメチル−３，４−エポキシ−５−メチルシクロヘキサンカルボキシレート、２−（３，４−エポキシシクロヘキシル−５，５−スピロ−３，４−エポキシ）シクロヘキサン−メタジオキサン、ビス（３，４−エポキシシクロヘキシルメチル）アジペート、３，４−エポキシ−６−メチルシクロヘキシルカルボキシレート、メチレンビス（３，４−エポキシシクロヘキサン）、ジシクロペンタジエンジエポキサイド、エチレンビス（３，４−エポキシシクロヘキサンカルボキシレート）、エポキシヘキサヒドロフタル酸ジオクチル、エポキシヘキサヒドロフタル酸ジ−２−エチルヘキシル等が挙げられる。
【００５０】
前記脂環族エポキシ樹脂として好適に使用できる市販品としてはＵＶＲ−６１００、ＵＶＲ−６１０５、ＵＶＲ−６１１０、ＵＶＲ−６１２８、ＵＶＲ−６２００（以上、ユニオンカーバイド社製）、セロキサイド２０２１、セロキサイド２０２１Ｐ、セロキサイド２０８１、セロキサイド２０８３、セロキサイド２０８５、セロキサイド２０００、セロキサイド３０００、サイクロマーＡ２００、サイクロマーＭ１００、サイクロマーＭ１０１、エポリードＧＴ−３０１、エポリードＧＴ−３０２、エポリード４０１、エポリード４０３、ＥＴＨＢ、エポリードＨＤ３００（以上、ダイセル化学工業（株）製）、ＫＲＭ−２１１０、ＫＲＭ−２１９９（以上、旭電化工業（株）製）などを挙げることができる。
前記脂環族エポキシ樹脂の中でも、シクロヘキセンオキシド構造を有するエポキシ樹脂は硬化性（硬化速度）の点で好ましい。
【００５１】
前記芳香族エポキシ樹脂の具体例としては、少なくとも１個の芳香族環を有する多価フェノールまたは、そのアルキレンオキサイド付加物のポリグリシジルエーテル、例えばビスフェノールＡ、ビスフェノールＦ、またはこれらに更にアルキレンオキサイドを付加した化合物のグリシジルエーテルやエポキシノボラック樹脂などが挙げられる。
【００５２】
また前記脂肪族エポキシ樹脂の具体例としては、脂肪族多価アルコールまたはそのアルキレンオキサイド付加物のポリグリシジルエーテル、脂肪族長鎖多塩基酸のポリグリシジルエステル、グリシジルアクリレートまたはグリシジルメタクリレートのビニル重合により合成したホモポリマー、グリシジルアクリレートまたはグリシジルメタクリレートとその他のビニルモノマーとのビニル重合により合成したコポリマー等が挙げられる。代表的な化合物として、１，４−ブタンジオールジグリシジルエーテル、１，６−ヘキサンジオールジグリシジルエーテル、グリセリンのトリグリシジルエーテル、トリメチロールプロパンのトリグリシジルエーテル、ソルビトールのテトラグリシジルエーテル、ジペンタエリスリトールのヘキサグリシジルエーテル、ポリエチレングリコールのジグリシジルエーテル、ポリプロピレングリコールのジグリシジルエーテルなどの多価アルコールのグリシジルエーテル、またプロピレングリコール、トリメチロールプロパン、グリセリン等の脂肪族多価アルコールに１種または２種以上のアルキレンオキサイドを付加することによって得られるポリエーテルポリオールのポリグリシジルエーテル、脂肪族長鎖二塩基酸のジグリシジルエステルが挙げられる。さらに、脂肪族高級アルコールのモノグリシジルエーテルやフェノール、クレゾール、ブチルフェノール、また、これらにアルキレンオキサイドを付加することによって得られるポリエーテルアルコールのモノグリシジルエーテル、高級脂肪酸のグリシジルエステル、エポキシ化大豆油、エポキシステアリン酸オクチル、エポキシステアリン酸ブチル、エポキシ化大豆油、エポキシ化ポリブタジエン等が挙げられる。
【００５３】
前記芳香族及び脂肪族エポキシ樹脂として好適に使用できる市販品としてはエピコート８０１、エピコート８２８（以上、油化シェルエポキシ社製）、ＰＹ−３０６、０１６３、ＤＹ−０２２（以上、チバガイギー社製）、ＫＲＭ−２７２０、ＥＰ−４１００、ＥＰ−４０００、ＥＰ−４０８０、ＥＰ−４９００、ＥＤ−５０５、ＥＤ−５０６（以上、旭電化工業（株）製）、エポライトＭ−１２３０、エポライトＥＨＤＧ−Ｌ、エポライト４０Ｅ、エポライト１００Ｅ、エポライト２００Ｅ、エポライト４００Ｅ、エポライト７０Ｐ、エポライト２００Ｐ、エポライト４００Ｐ、エポライト１５００ＮＰ、エポライト１６００、エポライト８０ＭＦ、エポライト１００ＭＦ、エポライト４０００、エポライト３００２、エポライトＦＲ−１５００（以上、共栄社化学（株）製）、サントートＳＴ００００、ＹＤ−７１６、ＹＨ−３００、ＰＧ−２０２、ＰＧ−２０７、ＹＤ−１７２、ＹＤＰＮ６３８（以上、東都化成（株）製）などを挙げることができる。
【００５４】
前記オキセタン化合物の具体例としては、例えば以下の化合物を挙げることができる。３−エチル−３−ヒドロキシメチルオキセタン、３−（メタ）アリルオキシメチル−３−エチルオキセタン、（３−エチル−３−オキセタニルメトキシ）メチルベンゼン、４−フルオロ−［１−（３−エチル−３−オキセタニルメトキシ）メチル］ベンゼン、４−メトキシ−［１−（３−エチル−３−オキセタニルメトキシ）メチル］ベンゼン、［１−（３−エチル−３−オキセタニルメトキシ）エチル］フェニルエーテル、イソブトキシメチル（３−エチル−３−オキセタニルメチル）エーテル、イソボルニルオキシエチル（３−エチル−３−オキセタニルメチル）エーテル、イソボルニル（３−エチル−３−オキセタニルメチル）エーテル、２−エチルヘキシル（３−エチル−３−オキセタニルメチル）エーテル、エチルジエチレングリコール（３−エチル−３−オキセタニルメチル）エーテル、ジシクロペンタジエン（３−エチル−３−オキセタニルメチル）エーテル、ジシクロペンテニルオキシエチル（３−エチル−３−オキセタニルメチル）エーテル、ジシクロペンテニル（３−エチル−３−オキセタニルメチル）エーテル、テトラヒドロフルフリル（３−エチル−３−オキセタニルメチル）エーテル、テトラブロモフェニル（３−エチル−３−オキセタニルメチル）エーテル、２−テトラブロモフェノキシエチル（３−エチル−３−オキセタニルメチル）エーテル、トリブロモフェニル（３−エチル−３−オキセタニルメチル）エーテル、２−トリブロモフェノキシエチル（３−エチル−３−オキセタニルメチル）エーテル、２−ヒドロキシエチル（３−エチル−３−オキセタニルメチル）エーテル、２−ヒドロキシプロピル（３−エチル−３−オキセタニルメチル）エーテル、ブトキシエチル（３−エチル−３−オキセタニルメチル）エーテル、ペンタクロロフェニル（３−エチル−３−オキセタニルメチル）エーテル、ペンタブロモフェニル（３−エチル−３−オキセタニルメチル）エーテル、ボルニル（３−エチル−３−オキセタニルメチル）エーテル、３，７−ビス（３−オキセタニル）−５−オキサ−ノナン、３，３’−（１，３−（２−メチレニル）プロパンジイルビス（オキシメチレン））ビス−（３−エチルオキセタン）、１，４−ビス［（３−エチル−３−オキセタニルメトキシ）メチル］ベンゼン、１，２−ビス［（３−エチル−３−オキセタニルメトキシ）メチル］エタン、１，３−ビス［（３−エチル−３−オキセタニルメトキシ）メチル］プロパン、エチレングリコールビス（３−エチル−３−オキセタニルメチル）エーテル、ジシクロペンテニルビス（３−エチル−３−オキセタニルメチル）エーテル、トリエチレングリコールビス（３−エチル−３−オキセタニルメチル）エーテル、テトラエチレングリコールビス（３−エチル−３−オキセタニルメチル）エーテル、トリシクロデカンジイルジメチレン（３−エチル−３−オキセタニルメチル）エーテル、トリメチロールプロパントリス（３−エチル−３−オキセタニルメチル）エーテル、１，４−ビス（３−エチル−３−オキセタニルメトキシ）ブタン、１，６−ビス（３−エチル−３−オキセタニルメトキシ）ヘキサン、ペンタエリスリトールトリス（３−エチル−３−オキセタニルメチル）エーテル、ペンタエリスリトールテトラキス（３−エチル−３−オキセタニルメチル）エーテル、ポリエチレングリコールビス（３−エチル−３−オキセタニルメチル）エーテル、ジペンタエリスリトールヘキサキス（３−エチル−３−オキセタニルメチル）エーテル、ジペンタエリスリトールペンタキス（３−エチル−３−オキセタニルメチル）エーテル、ジペンタエリスリトールテトラキス（３−エチル−３−オキセタニルメチル）エーテル、カプロラクトン変性ジペンタエリスリトールヘキサキス（３−エチル−３−オキセタニルメチル）エーテル、カプロラクトン変性ジペンタエリスリトールペンタキス（３−エチル−３−オキセタニルメチル）エーテル、ジトリメチロールプロパンテトラキス（３−エチル−３−オキセタニルメチル）エーテル、ＥＯ変性ビスフェノールＡビス（３−エチル−３−オキセタニルメチル）エーテル、ＰＯ変性ビスフェノールＡビス（３−エチル−３−オキセタニルメチル）エーテル、ＥＯ変性水添ビスフェノールＡビス（３−エチル−３−オキセタニルメチル）エーテル、ＰＯ変性水添ビスフェノールＡビス（３−エチル−３−オキセタニルメチル）エーテル、ＥＯ変性ビスフェノールＦ（３−エチル−３−オキセタニルメチル）エーテルなどを例示することができ、これらは１種単独あるいは２種以上を組み合わせて用いることができる。これら、オキセタン化合物は特に可撓性を必要とする場合に使用すると効果的であり好ましい。
【００５５】
本発明の光学的立体造形用樹脂組成物に使用する（１）カチオン重合性有機物質としては、上記の光重合性組成物の成分としてのカチオン重合性有機物質を同様に使用することができる。
【００５６】
また、本発明の光学的立体造形用樹脂組成物としては、上記のエポキシ化合物の中では分子中にシクロヘキセンオキシド構造を有するエポキシ化合物を、カチオン重合性有機物質全量に対して３０重量％以上用いるのが硬化性（硬化速度）、造形精度の点で特に好ましい。残りの７０重量％未満のカチオン重合性有機物質成分は、その他のエポキシ樹脂や、以下に例示するエポキシ化合物以外のカチオン重合性有機物質であってよい。なお、エポキシ化合物以外のカチオン重合性有機物質と上記シクロヘキセンオキシド化合物の混合物も好ましい。
【００５７】
本発明で用いることができる（１）カチオン重合性有機物質のエポキシ化合物以外の具体例としては、上記オキセタン化合物、テトラヒドロフラン、２，３−ジメチルテトラヒドロフランなどのオキソラン化合物、トリオキサン、１，３−ジオキソラン、１，３，６−トリオキサンシクロオクタンなどの環状アセタール化合物、β−プロピオラクトン、ε−カプロラクトンなどの環状ラクトン化合物、エチレンスルフィド、チオエピクロルヒドリンなどのチイラン化合物、１，３−プロピンスルフィド、３，３−ジメチルチエタンなどのチエタン化合物、テトラヒドロチオフェン誘導体などの環状チオエーテル化合物、エチレングリコールジビニルエーテル、アルキルビニルエーテル、２−クロロエチルビニルエーテル、２−ヒドロキシエチルビニルエーテル、トリエチレングリコールジビニルエーテル、１，４−シクロヘキサンジメタノールジビニルエーテル、ヒドロキシブチルビニルエーテル、プロピレングリコールのプロペニルエーテルなどのビニルエーテル化合物、エポキシ化合物とラクトンの反応によって得られるスピロオルトエステル化合物、スチレン、ビニルシクロヘキセン、イソブチレン、ポリブタジエンなどのエチレン性不飽和化合物および上記誘導体などが挙げられる。
【００５８】
また、光造形用樹脂組成物として、特に可撓性を必要とする場合は、（１）カチオン重合性有機物質として上記オキセタン化合物を、カチオン重合性有機物質全量に対して３０重量％以上用いるのが好ましい。その他の７０重量％未満のカチオン重合性有機物質の成分は、エポキシ樹脂等、オキセタン化合物以外の上記カチオン重合性有機物質であってよい。
なお本発明においては、（１）カチオン重合性有機物質として、上述したカチオン性有機化合物のうち１種または２種以上を配合して使用することができる。
【００５９】
本発明の光酸発生剤を光重合開始剤として使用する場合の量は、通常用いられている範囲で制限なく使用できるが、カチオン重合性有機物質１００重量部に対して０．０５〜１０重量部の割合で用いることが好ましい。但し、カチオン重合性有機物質の性質、光の照射強度、硬化に要する時間、硬化物の物性、コストなどの要因により、配合量を上述の範囲より増減させて用いることも可能である。
【００６０】
本発明の光重合性組成物には必要に応じてアクリル樹脂、不飽和ポリエステル樹脂などラジカル重合性の光重合組成物を混合して用いることもできる。
【００６１】
本発明の光重合性組成物には必要に応じて、あるいは所望により、アントラセン誘導体、ピレン誘導体などの光増感剤、熱感応カチオン重合開始剤、充填剤、希釈剤、溶剤、顔料、可撓性付与剤、消泡剤、レベリング剤、増粘剤、安定剤、難燃剤、酸化防止剤などの添加剤を加えることができる。
【００６２】
本発明の光重合性組成物は広範囲の応用分野に有用であり、例えば平版、凸版用印刷板の作成、プリント基板やＩＣ、ＬＳＩ作成のためのホトレジスト、レリーフ像や画像複製等の画像形成、光硬化性のインキ、塗料、接着剤などに用いることができる。
【００６３】
また本発明の、光学的立体造形用樹脂組成物の場合、以上のような（２）エネルギー線感受性カチオン重合開始剤は、（１）カチオン重合性有機物質に対して、好ましくは０．０５〜１０重量％、より好ましくは０．１〜１０重量％配合されるのがよい。この範囲を上回ると十分な強度を有する硬化物が得られず、下回ると樹脂が十分硬化しない場合がある。
本発明の光重合性組成物に使用する（３）ラジカル重合性有機物質とは、エネルギー線感受性ラジカル重合開始剤の存在下、エネルギー線照射により高分子化または架橋反応するラジカル重合性有機物質で、好ましくは１分子中に少なくとも１個以上の不飽和二重結合を有する化合物である。
【００６４】
かかる化合物としては、例えばアクリレート化合物、メタクリレート化合物、アリルウレタン化合物、不飽和ポリエステル化合物、スチレン系化合物等が挙げられる。
かかるラジカル重合性有機物質の中でも（メタ）アクリル基を有する化合物は、合成、入手が容易であり、取り扱いが容易であり好ましい。例えばエポキシ（メタ）アクリレート、ウレタン（メタ）アクリレート、ポリエステル（メタ）アクリレート、ポリエーテル（メタ）アクリレート、アルコール類の（メタ）アクリル酸エステルが挙げられる。
【００６５】
ここで、エポキシ（メタ）アクリレートとは、例えば、従来公知の芳香族エポキシ樹脂、脂環式エポキシ樹脂、脂肪族エポキシ樹脂などと、（メタ）アクリル酸とを反応させて得られるアクリレートである。これらのエポキシ（メタ）アクリレートのうち、特に好ましいものは、芳香族エポキシ樹脂の（メタ）アクリレートであり、少なくとも１個の芳香核を有する多価フェノールまたはそのアルキレンオキサイド付加体のポリグリシジルエーテルを、（メタ）アクリル酸と反応させて得られる（メタ）アクリレートである。例えば、ビスフェノールＡ、またはそのアルキレンオキサイド付加体をエピクロロヒドリンとの反応によって得られるグリシジルエーテルを、（メタ）アクリル酸と反応させて得られる（メタ）アクリレート、エポキシノボラック樹脂と（メタ）アクリル酸を反応して得られる（メタ）アクリレート等が挙げられる。
【００６６】
ウレタン（メタ）アクリレートとして好ましいものは、１種または２種以上の水酸基含有ポリエステルや水酸基含有ポリエーテルに水酸基含有（メタ）アクリル酸エステルとイソシアネート類を反応させて得られる（メタ）アクリレートや、水酸基含有（メタ）アクリル酸エステルとイソシアネート類を反応させて得られる（メタ）アクリレート等である。
ここで使用する水酸基含有ポリエステルとして好ましいものは、１種または２種以上の脂肪族多価アルコールと、１種または２種以上の多塩基酸との反応によって得られる水酸基含有ポリエステルであって、脂肪族多価アルコールとしては、例えば１，３−ブタンジオール、１，４−ブタンジオール、１，６−ヘキサンジオール、ジエチレングリコール、トリエチレングリコール、ネオペンチルグリコール、ポリエチレングリコール、ポリプロピレングリコール、トリメチロールプロパン、グリセリン、ペンタエリスリトール、ジペンタエリスリトールなどが挙げられる。多塩基酸としては、例えば、アジピン酸、テレフタル酸、無水フタル酸、トリメリット酸などが挙げられる。
【００６７】
水酸基含有ポリエーテルとして好ましいものは、脂肪族多価アルコールに１種または２種以上のアルキレンオキサイドを付加することによって得られる水酸基含有ポリエーテルであって、脂肪族多価アルコールとしては、前述した化合物と同様のものが例示できる。アルキレンオキサイドとしては、例えば、エチレンオキサイド、プロピレンオキサイドが挙げられる。
【００６８】
水酸基含有（メタ）アクリル酸エステルとして好ましいものは、脂肪族多価アルコールと（メタ）アクリル酸のエステル化反応によって得られる水酸基含有（メタ）アクリル酸エステルであって、脂肪族多価アルコールとしては、前述した化合物と同様のものが例示できる。
【００６９】
かかる水酸基含有（メタ）アクリル酸のうち、脂肪族二価アルコールと（メタ）アクリル酸とのエステル化反応によって得られる水酸基含有（メタ）アクリル酸エステルは特に好ましく、例えば２−ヒドロキシエチル（メタ）アクリレートが挙げられる。
【００７０】
イソシアネート類としては、分子中に１個以上のイソシアネート基を持つ化合物が好ましく、トリレンジイソシアネートや、ヘキサメチレンジイソシアネート、イソホロンジイソシアネートなどの２価のイソシアネート化合物が特に好ましい。
【００７１】
ポリエステル（メタ）アクリレートとして好ましいものは、水酸基含有ポリエステルと（メタ）アクリル酸とを反応させて得られるポリエステル（メタ）アクリレートである。ここで使用する水酸基含有ポリエステルとして好ましいものは、１種または２種以上の脂肪族多価アルコールと、１種または２種以上の１塩基酸、多塩基酸、及びフェノール類とのエステル化反応によって得られる水酸基含有ポリエステルであって、脂肪族多価アルコールとしては、前述した化合物と同様のものが例示できる。１塩基酸としては、例えば、ギ酸、酢酸、ブチルカルボン酸、安息香酸等が挙げられる。多塩基酸としては、例えば、アジピン酸、テレフタル酸、無水フタル酸、トリメリット酸等が挙げられる。フェノール類としては、例えば、フェノール、ｐ−ノニルフェノール、ビスフェノールＡ等が挙げられる。ポリエーテル（メタ）アクリレートとして好ましいものは、水酸基含有ポリエーテルと、メタ（アクリル）酸とを反応させて得られるポリエーテル（メタ）アクリレートである。ここで使用する水酸基含有ポリエーテルとして好ましいものは、脂肪族多価アルコールに１種または２種以上のアルキレンオキサイドを付加することによって得られる水酸基含有ポリエーテルであって、脂肪族多価アルコールとしては、前述した化合物と同様のものが例示できる。アルキレンオキサイドとしては、例えば、エチレンオキサイド、プロピレンオキサイド等が挙げられる。
【００７２】
アルコール類の（メタ）アクリル酸エステルとして好ましいものは、分子中に少なくとも１個の水酸基を持つ芳香族または脂肪族アルコール、及びそのアルキレンオキサイド付加体と（メタ）アクリル酸とを反応させて得られる（メタ）アクリレートであり、例えば、２−エチルヘキシル（メタ）アクリレート、２−ヒドロキシエチル（メタ）アクリレート、２−ヒドロキシプロピル（メタ）アクリレート、イソアミル（メタ）アクリレート、ラウリル（メタ）アクリレート、ステアリル（メタ）アクリレート、イソオクチル（メタ）アクリレート、テトラヒドロフルフリル（メタ）アクリレート、イソボニル（メタ）アクリレート、ベンジル（メタ）アクリレート、１，３−ブタンジオールジ（メタ）アクリレート、１，４−ブタンジオールジ（メタ）アクリレート、１，６−ヘキサンジオールジ（メタ）アクリレート、ジエチレングリコールジ（メタ）アクリレート、トリエチレングリコールジ（メタ）アクリレート、ネオペンチルグリコールジ（メタ）アクリレート、ポリエチレングリコールジ（メタ）アクリレート、ポリプロピレングリコールジ（メタ）アクリレート、トリメチロールプロパントリ（メタ）アクリレート、ペンタエリスリトールテトラ（メタ）アクリレート、ジペンタエリスリトールヘキサ（メタ）アクリレート、ε−カプロラクトン変性ジペンタエリスリトールヘキサ（メタ）アクリレート等が挙げられる。
これらの（メタ）アクリレートのうち、多価アルコールのポリ（メタ）アクリレート類が特に好ましい。
【００７３】
これらラジカル重合性有機物質の市販品としては、単官能の例として、アロニックスＭ−１０１、Ｍ−１０２、Ｍ−１１１、Ｍ−１１３、Ｍ−１１７、Ｍ−１５２、ＴＯ−１２１０（以上、東亜合成（株）製）、ＫＡＹＡＲＡＤＴＣ−１１０Ｓ、Ｒ−５６４、Ｒ−１２８Ｈ（以上、日本化薬（株）製）、ビスコート１９２、ビスコート２２０、ビスコート２３１１ＨＰ、ビスコート２０００、ビスコート２１００、ビスコート２１５０、ビスコート８Ｆ、ビスコート１７Ｆ（以上、大阪有機化学工業（株）製）などを挙げることができる。
【００７４】
また、多官能の例として、ＳＡ１００２（以上、三菱化学（株）製）、ビスコート１９５、ビスコート２３０、ビスコート２６０、ビスコート２１５、ビスコート３１０、ビスコート２１４ＨＰ、ビスコート２９５、ビスコート３００、ビスコート３６０、ビスコートＧＰＴ、ビスコート４００、ビスコート７００、ビスコート５４０、ビスコート３０００、ビスコート３７００（以上、大阪有機化学工業（株）製）、カヤラッドＲ−５２６、ＨＤＤＡ、ＮＰＧＤＡ、ＴＰＧＤＡ、ＭＡＮＤＡ、Ｒ−５５１、Ｒ−７１２、Ｒ−６０４、Ｒ−６８４、ＰＥＴ−３０、ＧＰＯ−３０３、ＴＭＰＴＡ、ＴＨＥ−３３０、ＤＰＨＡ、ＤＰＨＡ−２Ｈ、ＤＰＨＡ−２Ｃ、ＤＰＨＡ−２Ｉ、Ｄ−３１０、Ｄ−３３０、ＤＰＣＡ−２０、ＤＰＣＡ−３０、ＤＰＣＡ−６０、ＤＰＣＡ−１２０、ＤＮ−００７５、ＤＮ−２４７５、Ｔ−１４２０、Ｔ−２０２０、Ｔ−２０４０、ＴＰＡ−３２０、ＴＰＡ−３３０、ＲＰ−１０４０、ＲＰ−２０４０、Ｒ−０１１、Ｒ−３００、Ｒ−２０５（以上、日本化薬（株）製）、アロニックスＭ−２１０、Ｍ−２２０、Ｍ−２３３、Ｍ−２４０、Ｍ−２１５、Ｍ−３０５、Ｍ−３０９、Ｍ−３１０、Ｍ−３１５、Ｍ−３２５、Ｍ−４００、Ｍ−６２００、Ｍ−６４００（以上、東亜合成（株）製）、ライトアクリレートＢＰ−４ＥＡ、ＢＰ−４ＰＡ、ＢＰ−２ＥＡ、ＢＰ−２ＰＡ、ＤＣＰ−Ａ（以上、共栄社化学（株）製）、ニューフロンティアＢＰＥ−４、ＴＥＩＣＡ、ＢＲ−４２Ｍ、ＧＸ−８３４５（以上、第一工業製薬（株）製）、ＡＳＦ−４００（以上、新日鉄化学（株）製）、リポキシＳＰ−１５０６、ＳＰ−１５０７、ＳＰ−１５０９、ＶＲ−７７、ＳＰ−４０１０、ＳＰ−４０６０（以上、昭和高分子（株）製）、ＮＫエステルＡ−ＢＰＥ−４（以上、新中村化学工業（株）製）などを挙げることができる。
【００７５】
これらのラジカル重合性有機物質は１種あるいは２種以上のものを所望の性能に応じて、配合して使用することができる。
【００７６】
ラジカル重合性有機物質のうち５０重量％以上が、分子中に（メタ）アクリル基を有する化合物であることが好ましい。
【００７７】
本発明におけるラジカル重合性有機物質の配合は、カチオン重合性有機物質１００重量部に対して２００重量部以下であることが好ましく、１０〜１００重量部であることが特に好ましい。
【００７８】
本発明に使用する（４）エネルギー線感受性ラジカル重合開始剤は、エネルギー線照射を受けることによってラジカル重合を開始させることが可能となる化合物であればよく、例えば、アセトフェノン系化合物、ベンジル系化合物、チオキサントン系化合物などのケトン系化合物を好ましいものとして例示することができる。
【００７９】
アセトフェノン系化合物としては例えば、ジエトキシアセトフェノン、２−ヒドロキシ−２−メチル−１−フェニルプロパン−１−オン、４’−イソプロピル−２−ヒドロキシ−２−メチルプロピオフェノン、２−ヒドロキシメチル−２−メチルプロピオフェノン、２，２−ジメトキシ−１，２−ジフェニルエタン−１−オン、ｐ−ジメチルアミノアセトフェノン、ｐ−ターシャリブチルジクロロアセトフェノン、ｐ−ターシャリブチルトリクロロアセトフェノン、ｐ−アジドベンザルアセトフェノン、１−ヒドロキシシクロヘキシルフェニルケトン、２−メチル−１−［４−（メチルチオ）フェニル］−２−モルホリノプロパノン−１、２−ベンジル−２−ジメチルアミノ−１−（４−モルホリノフェニル）−ブタノン−１、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、１−［４−（２−ヒドロキシエトキシ）−フェニル］−２−ヒドロキシ−２−メチル−１−プロパン−１−オン等が挙げられる。
【００８０】
ベンジル系化合物としては、ベンジル、アニシル等が挙げられる。
【００８１】
ベンゾフェノン系化合物としては、例えば、ベンゾフェノン、ｏ−ベンゾイル安息香酸メチル、ミヒラーケトン、４，４’−ビスジエチルアミノベンゾフェノン、４，４’−ジクロロベンゾフェノン、４−ベンゾイル−４’−メチルジフェニルスルフィドなどが挙げられる。
【００８２】
チオキサントン系化合物としては、チオキサントン、２−メチルチオキサントン、２−エチルチオキサントン、２−クロロチオキサントン、２−イソプロピルチオキサントン、２，４−ジエチルチオキサントン等が挙げられる。
【００８３】
その他のエネルギー線感受性ラジカル重合開始剤としては、２，４，６−トリメチルベンゾイルジフェニルホスフェインオキサイド、ビス（シクロペンタジエニル）−ビス［２，６−ジフルオロ−３−（ピル−１−イル）］チタニウムなどが挙げられる。
【００８４】
これらのエネルギー線感受性ラジカル重合開始剤は１種あるいは２種以上のものを所望の性能に応じて配合して使用することができる。
【００８５】
以上のような（４）エネルギー線感受性ラジカル重合開始剤は、（３）ラジカル重合性有機物質に対して化学量論的必要量を使用すればよいが、好ましくは（３）ラジカル重合性有機物質に対して０．０５〜１０重量％、さらに好ましくは０．１〜１０重量％配合するのがよい。この範囲を上回ると十分な強度を有する硬化物が得られず、下回ると樹脂が十分硬化しない場合がある。
【００８６】
本発明の光学的立体造形用樹脂組成物に使用する（３）ラジカル重合性有機物質と（４）エネルギー線感受性ラジカル重合開始剤としては、上記の光重合性組成物の成分としてのものを同様に使用することができる。
【００８７】
上記の（４）エネルギー線感受性ラジカル重合開始剤と（３）ラジカル重合性有機物質とを配合した本発明の光学的立体造形用樹脂組成物は、これらを配合しない場合に比べて、光学的立体造形を行った際の硬化速度が更に上昇し、光学的立体造形用樹脂組成物として好ましいものとなる。
【００８８】
本発明の光重合性組成物には任意の成分として（５）１分子中に２個以上の水酸基を有する有機化合物、（６）熱可塑性高分子化合物などを配合することができる。
【００８９】
上記（５）１分子中に２個以上の水酸基を含有する有機化合物としては、多価アルコール、水酸基含有ポリエーテル、水酸基含有ポリエステル、多価フェノールなどが好ましい。
多価アルコールの例としては、エチレングリコール、プロピレングリコール、ネオペンチルグリコール、トリメチロールプロパン、グリセリン、ペンタエリスリトール、ジペンタエリスリトール、１，３−ブタンジオール、１，４−ブタンジオール、１，６−ヘキサンジオール、１，４−シクロヘキサンジメタノール、４，８−ビス（ヒドロキシメチル）トリシクロ［５，２，１，０２．６］デカン等が挙げられる。
【００９０】
水酸基含有ポリエーテルとは、１種または２種以上の多価アルコールまたは多価フェノールに１種または２種以上のアルキレンオキサイドを付加して得られる化合物である。これに用いられる多価アルコール、多価フェノールの例としては、エチレングリコール、プロピレングリコール、ネオペンチルグリコール、トリメチロールプロパン、グリセリン、ペンタエリスリトール、ジペンタエリスリトール、１，３−ブタンジオール、１，４−ブタンジオール、１，６−ヘキサンジオール、ビスフェノールＡ、ビスフェノールＦ、フェノールノボラック、クレゾールノボラック等が挙げられる。またアルキレンオキサイドの例としては、プロピレンオキサイド、エチレンオキサイドなどが挙げられる。
【００９１】
水酸基含有ポリエステルとしては、１種または２種以上の多価アルコール及び／又は多価フェノールと１種または２種以上の１塩基酸、多塩基酸などとのエステル化反応によって得られる水酸基含有ポリエステル、および１種または２種以上のラクトン類と、１種または２種以上の多価アルコールとのエステル化反応によって得られる水酸基含有ポリエステルが挙げられる。多価アルコール、多価フェノールの例としては、前述のものと同様のものが挙げられる。１塩基酸としては、例えばギ酸、酢酸、ブチルカルボン酸、安息香酸などが挙げられる。多塩基酸としては、例えばアジピン酸、テレフタル酸、トリメリット酸などが挙げられる。ラクトン類としては、β−プロピオラクトン、ε−カプロラクトンなどが挙がられる。多価フェノールとは、芳香環に直接結合した水酸基を１分子中に２個以上含有する化合物である。例えば、ビスフェノールＡ、ビスフェノールＦ、フェノールノボラック樹脂、クレゾールノボラック樹脂などが挙げられる。
【００９２】
これらの（５）１分子中に２個以上の水酸基を含有する有機化合物は、単独あるいは２種以上の物を所望の性能に応じて使用することができる。
【００９３】
この（５）１分子中に２個以上の水酸基を含有する有機化合物の好ましい配合量は、樹脂組成物中の（１）カチオン重合性有機物質１００重量部に対して１〜５０重量部である。
上記（６）熱可塑性高分子化合物としては、室温において液体または固体であり、室温において樹脂組成物と均一に混和する高分子化合物である。
【００９４】
この（６）熱可塑性高分子化合物の代表的なものとしては、ポリエステル、ポリ酢酸ビニル、ポリ塩化ビニル、ポリブタジエン、ポリカーボナート、ポリスチレン、ポリビニルエーテル、ポリビニルブチラール、ポリアクリレート、ポリメチルメタクリレート、ポリブテン、スチレンブタジエンブロックコポリマー水添物などが挙げられる。
【００９５】
また、これらの（６）熱可塑性高分子化合物に水酸基、カルボキシル基、ビニル基、エポキシ基などの官能基が導入されたものを用いることもできる。
【００９６】
本発明の光学的立体造形用樹脂組成物に使用する（５）１分子中に２個以上の水酸基を有する有機化合物と（６）熱可塑性高分子化合物としては、上記の光重合性組成物の成分としてのものを同様に使用することができる。
【００９７】
（６）熱可塑性高分子化合物について本発明に対して望ましい数平均分子量は１０００〜５０００００であり、さらに好ましい数平均分子量は５０００〜１０００００である。この範囲外であっても使用できないわけではないが、あまり低分子量であると強度を改善するという効果が十分得られず、あまり高分子量であっては樹脂組成物の粘度が高くなり、光学的立体造形用樹脂組成物として好ましいものとは言えなくなる。
【００９８】
また、（６）熱可塑性高分子化合物の配合量は、組成物全体を基準にして５〜５０重量％、好ましくは５〜３０重量％がよい。これより少ないと、熱可塑性高分子化合物を添加しない場合と有意な差がなく、逆にこれより多いと樹脂組成物の粘度が高くなり、光学的立体造形用樹脂組成物として好ましいものとは言えなくなる。
【００９９】
（６）熱可塑性高分子化合物を配合した本発明の樹脂組成物は、これらを配合しない場合に比べて、光学的立体造形を行った際の硬化物の機械物性が更に上昇し、光学的立体造形用樹脂組成物として好ましいものとなる。
【０１００】
本発明の光重合性組成物、更には光学的立体造形用樹脂組成物には、必須ではないが必要に応じて光増感剤などを配合することができる。例えば、アントラセン誘導体、ピレン誘導体等の光増感剤を併用することにより、これらを配合しない場合に比べて光造形を行った際の硬化速度がさらに向上し、樹脂組成物として好ましいものになる。
【０１０１】
また、本発明の効果を損なわない限り、必要に応じて熱感応性カチオン重合開始剤、無機フィラー、有機フィラー、顔料、染料などの着色剤、レベリング剤、消泡剤、増粘剤、難燃剤、酸化防止剤、安定剤等の各種樹脂添加物等を添加することができる。上記熱感応性カチオン重合開始剤としては、例えば特開昭５７−４９６１３号、特開昭５８−３７００４号公報記載の脂肪族オニウム塩類が挙げられる。
【０１０２】
本発明においては、本発明の効果を阻害しない範囲で所望により、上記のような熱感応性カチオン重合開始剤、無機フィラー、有機フィラー、顔料、染料などの着色剤、レベリング剤、消泡剤、増粘剤、難燃剤、酸化防止剤、安定剤等の各種樹脂添加物等を通常の使用の範囲で併用することができるが、造形物の歪みの点で、本発明の光造形用樹脂組成物の総量に対して１５０重量％以下とするのが好ましい。
【０１０３】
本発明において上記光学的立体造形用樹脂組成物に照射する光は、紫外のレーザー光であることが好ましく、具体的にはＨｅ−Ｃｄレーザー、Ａｒイオンレーザー、Ｎｄ発振の固体レーザーに非線形結晶を組み合わせて１／３の波長にしたもの等が挙げられる。また、２５０〜４００ｎｍの波長間の光の総合計エネルギー量に対して３４５〜３６０ｎｍの波長間の光の合計エネルギー量が７０％以上であることがさらに好ましい。
【０１０４】
この場合、２５０ｎｍ未満、或いは４００ｎｍを超える波長の光は上記光学的立体造形用樹脂組成物の硬化、即ち（２）エネルギー線感受性カチオン重合開始剤の活性化に関与しないので不要であるが、所望により併用しても差し支えない。
従って、上記光学的立体造形用樹脂組成物の硬化、即ち（２）エネルギー線感受性カチオン重合開始剤の活性化には２５０〜４００ｎｍの波長間の光の総合計エネルギー量が、その必要量以上あればよい。
【０１０５】
２５０〜４００ｎｍの波長間の光の総合計エネルギー量に対して３４５〜３６０ｎｍの波長間の光の合計エネルギー量が７０％以上でないと、光が十分に吸収されず、所望とする硬化深度が大きくなり、非設計部位を硬化させる、所謂余剰硬化部が大きくなってしまう。
２５０〜４００ｎｍの波長間の光の総合計エネルギー量に対して３４５〜３６０ｎｍの波長間の光の合計エネルギー量が７０％以上である光は、具体的には例えば、Ｎｄ発振固体レーザー（例えばＮｄ−ＹＶＯ４レーザー、Ｎｄ−ＹＡＧレーザー等）に非線形結晶を組み合わせて１／３の波長（３５５ｎｍ）に変換した光（レーザー光）や、アルゴンイオンレーザ（３３３ｎｍ、３５１ｎｍ、３６４ｎｍの波長の光からなる）光をフィルター処理などして３５１ｎｍリッチにした光等として得ることができる。
【０１０６】
本発明の光学的立体造形方法を行なうには、まず上記光学的立体造形用樹脂組成物の必須構成成分、必要に応じて任意の成分、その他の材料から上記光学的立体造形用樹脂組成物を得る。
【０１０７】
この工程は周知の工程によるのがよいが、例えば、これらの材料を十分混合する。具体的な混合方法としては、例えば、プロペラの回転に伴う撹拌力を利用する撹拌法やロール練り混込み法などが挙げられる。上記（１）〜（４）の好ましい配合比、また必要に応じて配合される添加剤の種類及びその配合比は、上述した本発明の光学的立体造形用樹脂組成物と同じ範囲または種類を使用することができる。このようにして得られた光学的立体造形用樹脂組成物は概ね常温で液状である。
【０１０８】
次に、上記樹脂組成物の任意の表面に、エネルギー線を照射し、該樹脂組成物のエネルギー線照射表面を硬化させて所望の厚さの硬化層を形成し、該硬化層上に前述のエネルギー線硬化性樹脂組成物をさらに供給して、これを同様に硬化させて前述の硬化層と連続した硬化層を得る積層操作を行い、この操作を繰り返すとによって三次元の立体物を得る。
さらに図を参照して具体的に説明すると、第１図に示すように、ＮＣテーブル２を樹脂５中に位置させ、テーブル２上に所望ピッチに相当する深度の未硬化樹脂層を形成する。次にＣＡＤデータを元に制御部１からの信号に従って光学系３を制御してレーザー４からのレーザー光線６を未硬化樹脂表面に走査照射して第１硬化層７を得る（第２図参照）。次に制御部１からの信号に従ってＮＣテーブル２を降下させ、第１硬化層７上にさらに所望ピッチに相当する深度の未硬化樹脂層を形成する（第３図参照）。同様にレーザー光線６を走査照射して第２硬化層８を得る（第４図参照）。以下同様にして積層する。
【０１０９】
以下に、実施例によって本発明をさらに詳細に説明する。
【０１１０】
【実施例】
〔合成例−１〕 ２−（８−ベンゾイル−ジベンゾチオフェニル）−ジ−ｐ−トリルスルホニウムヘキサフルオロアンチモネート（化合物１）の合成
５００ｍｌの三口フラスコに塩化アルミニウム９３．３ｇ、ジベンゾチオフェン１０７．５ｇ、１，２−ジクロロエタン６５０ｇを仕込んだ。ここへ塩化ベンゾイル８２．０ｇを加え、２５℃で２時間反応を行った。次いで、５０００ｍｌのビーカー中へ氷１０００ｇを入れておき、この中に反応物を注ぎ入れた。１，２−ジクロロエタン層を１０００ｇの水で３回洗浄した。１，２−ジクロロエタン層を減圧濃縮することにより、８−ベンゾイル−ジベンゾチオフェンが１６０．４ｇ（収率９５９６）得られた。
５００ｍｌの三口フラスコに９５％硫酸２９５ｇを加え撹拌しながら、ジ−ｐ−トリルスルホキシド４６．０ｇを仕込んだ。添加と同時に反応液は暗褐色となった。次いで、上記で得られた８−ベンゾイル−ジベンゾチオフェンを５７．６ｇ仕込んだ。そのまま室温で１０時間撹拌を続けた。次いで３０００ｍｌのビーカーに氷５００ｇとメタノール５００ｇを混合しておき、ここに反応液を投入し、更にトルエン３００ｇを加えた。下層を取り出し、塩化メチレン５００ｇで抽出し、これに水１０００ｇを加え撹拌した。ここにＫＳｂＦ６を３６．８ｇ添加し、２時間撹拌した。塩化メチレン層を水１０００ｇで２回洗浄後、減圧濃縮することによって９０．５３ｇの白色粉末（収率７０％）を得た。
以下の分析結果から、この生成物は２−（８−ベンゾイル−ジベンゾチオフェニル）−ジ−ｐ−トリルスルホニウムヘキサフロロアンチモネート（化合物１：下記構造）であると同定した。
・赤外吸収スペクトル（ケトン） ν（Ｃ＝Ｏ） １６５４ｃｍ−１
・元素分析 計算値 分析値
Ｃ ６１．２９％ ６１．９６％
Ｈ ３．９０％ ４．１８％
Ｓ ９．９２％ １０．２３％
Ｐ ４．７９％ ４．４５％
・その他、１Ｈ−ＮＭＲ、１３Ｃ−ＮＭＲにより構造を同定した。
（化合物１）
0005131888.tif 000010
【０１１１】
〔合成例−２〕 ２−（８−ベンゾイル−ジベンゾチオフェニル）−ジ−ｐ−トリルスルホニウムヘキサフルオロホスフェート（化合物２：下記構造）の合成
合成例−１でＫＳｂＦ６に代えてＫＰＦ６を使用することにより白色粉末として得られた。
同定は、赤外吸収スペクトル、元素分析、１Ｈ−ＮＭＲ、１３Ｃ−ＮＭＲによって行った。
（化合物２）
0005131888.tif 000011
【０１１２】
〔合成例−３〕 ２−（８−ベンゾイル−ジベンゾチオフェニル）−ジ−ｐ−フルオロフェニルスルホニウムヘキサフルオロアンチモネート（化合物３：下記構造）の合成
合成例−１でジ−ｐ−トリルスルホキシドに代えてジ−ｐ−フルオロフェニルスルホキシドを使用することにより白色粉末として得られた。
同定は、赤外吸収スペクトル、元素分析、１Ｈ−ＮＭＲ、１３Ｃ−ＮＭＲによって行った。
（化合物３）
0005131888.tif 000012
【０１１３】
〔合成例−４〕 ２−（８−ベンゾイル−ジベンゾチオフェニル）−ジ−ｐ−フルオロフェニルスルホニウムヘキサフルオロホスフェート（化合物４：下記構造）の合成
合成例−２でジ−ｐ−トリルスルホキシドに代えてジ−ｐ−フルオロフェニルスルホキシドを使用することにより白色粉末として得られた。
同定は、赤外吸収スペクトル、元素分析、１Ｈ−ＮＭＲ、１３Ｃ−ＮＭＲによって行った。
（化合物４）
0005131888.tif 000013
【０１１４】
〔合成例−５〕 ２−（８−ベンゾイル−ジベンゾチオフェニル）−ジフェニルスルホニウムヘキサフルオロアンチモネート（化合物５：下記構造）の合成
合成例−１でジ−ｐ−トリルスルホキシドに代えてジフェニルスルホキシドを使用することにより白色粉末として得られた。
同定は、赤外吸収スペクトル、元素分析、１Ｈ−ＮＭＲ、１３Ｃ−ＮＭＲによって行った。
（化合物５）
0005131888.tif 000014
【０１１５】
〔合成例−６〕 ２−（８−ベンゾイル−ジベンゾチオフェニル）−ジフェニルスルホニウムヘキサフルオロホスフェート（化合物６：下記構造）の合成
合成例−２でジ−ｐ−トリルスルホキシドに代えてジフェニルスルホキシドを使用することにより白色粉末として得られた。
同定は、赤外吸収スペクトル、元素分析、１Ｈ−ＮＭＲ、１３Ｃ−ＮＭＲによって行った。
（化合物６）
0005131888.tif 000015
【０１１６】
〔合成例−７〕 ２−（８−ベンゾイル−ジベンゾチオフェニル）−ジ−ｐ−ニトロフェニルスルホニウムヘキサフルオロアンチモネート（化合物７：下記構造）の合成
合成例−１でジ−ｐ−トリルスルホキシドに代えてジ−ｐ−ニトロフェニルスルホキシドを使用することにより白色粉末として得られた。
同定は、赤外吸収スペクトル、元素分析、１Ｈ−ＮＭＲ、１３Ｃ−ＮＭＲによって行った。
（化合物７）
0005131888.tif 000016
【０１１７】
〔合成例−８〕 ２−（８−ベンゾイル−ジベンゾチオフェニル）−ジ−ｐ−ニトロフェニルスルホニウムヘキサフルオロホスフェート（化合物８：下記構造）の合成
合成例−２でジ−ｐ−トリルスルホキシドに代えてジ−ｐ−ニトロフェニルスルホキシドを使用することにより白色粉末として得られた。
同定は、赤外吸収スペクトル、元素分析、１Ｈ−ＮＭＲ、１３Ｃ−ＮＭＲによって行った。
（化合物８）
0005131888.tif 000017
【０１１８】
〔合成例８．１〕 ２−（８−ベンゾイル−ジベンゾチオフェニル）−ジ−ｐ−ベンゾイルフェニルスルホニウムヘキサフルオロアンチモネート（化合物８．１：下記構造）の合成
合成例１でジ−ｐ−トリルスルホキシドに代えて−ジ−ｐ−ベンゾイルフェニルスルホキシドを使用することにより白色粉末として得られた。
同定は、赤外吸収スペクトル、元素分析、１Ｈ−ＮＭＲ、１３Ｃ−ＮＭＲによって行った。
（化合物８．１）
0005131888.tif 000018
【０１１９】
〔合成例８．２〕 ２−（８−ベンゾイル−ジベンゾチオフェニル）−ジ−ｐ−ベンゾイルフェニルスルホニウムヘキサフルオロホスフェート（化合物８．２：下記構造）の合成
合成例８．１でＫＳｂＦ６に代えてＫＰＦ６を使用することにより白色粉末として得られた。
同定は、赤外吸収スペクトル、元素分析、１Ｈ−ＮＭＲ、１３Ｃ−ＮＭＲによって行った。
（化合物８．２）
0005131888.tif 000019
【０１２０】
〔合成例８．３〕 ２−（８−ベンゾイル−ジベンゾチオフェニル）−ジ−ｐ−アセチルフェニルスルホニウムヘキサフルオロホスフェート（化合物８．３：下記構造）の合成
合成例２でジ−ｐ−トリルスルホキシドに代えてジ−ｐ−アセチルフェニルスルホキシドを使用することにより白色粉末として得られた。
同定は、赤外吸収スペクトル、元素分析、１Ｈ−ＮＭＲ、１３Ｃ−ＮＭＲによって行った。
（化合物８．３）
0005131888.tif 000020
【０１２１】
〔合成例８．４〕 ２−（８−ベンゾイル−ジベンゾチオフェニル）−ジベンゾチオフェニウムヘキサフルオロホスフェート（化合物８．４：下記構造）の合成
合成例２でジ−ｐ−トリルスルホキシドに代えてジベンゾチオフェニルスルホキシドを使用することにより白色粉末として得られた。
同定は、赤外吸収スペクトル、元素分析、１Ｈ−ＮＭＲ、１３Ｃ−ＮＭＲによって行った。
（化合物８．４）
0005131888.tif 000021
【０１２２】
〔合成例８．５〕 ２−（８−ベンゾイル−ジベンゾチオフェニル）−２−ベンゾイル−ジベンゾチオフェニウムヘキサフルオロアンチモネート（化合物８．５：下記構造）の合成
合成例１でジ−ｐ−トリルスルホキシドに代えてベンゾイル−ジベンゾチオフェニルスルホキシドを使用することにより白色粉末として得られた。
同定は、赤外吸収スペクトル、元素分析、１Ｈ−ＮＭＲ、１３Ｃ−ＮＭＲによって行った。
（化合物８．５）
0005131888.tif 000022
【０１２３】
〔合成例８．６〕 ２−（８−ベンゾイル−ジベンゾチオフェニル）−２−ベンゾイル−ジベンゾチオフェニウムヘキサフルオロホスフェート（化合物８．６：下記構造）の合成
合成例８．５でＫＳｂＦ６に代えてＫＰＦ６を使用することにより白色粉末として得られた。
同定は、赤外吸収スペクトル、元素分析、１Ｈ−ＮＭＲ、１３Ｃ−ＮＭＲによって行った。
（化合物８．６）
0005131888.tif 000023
【０１２４】
〔合成例８．７〕 ２−（８−ベンゾイル−ジベンゾチオフェニル）−２−トルオイル−ジベンゾチオフェニウムヘキサフルオロホスフェート（化合物８．７：下記構造）の合成
合成例２で８−ベンゾイル−ジベンゾチオフェンに代えて８−トルオイル−ジベンゾチオフェンを使用し、ジ−ｐ−トリルスルホキシドに代えてトルオイル−ジベンゾチオフェニルスルホキシドを使用することにより白色粉末として得られた。
同定は、赤外吸収スペクトル、元素分析、１Ｈ−ＮＭＲ、１３Ｃ−ＮＭＲによって行った。
（化合物８．７）
0005131888.tif 000024
【０１２５】
尚、以下の実施例では、比較のため以下の化合物についても評価を行った。
（化合物９）
0005131888.tif 000025
（化合物１０）
0005131888.tif 000026
【０１２６】
〔合成例１１〕 ２−ジベンゾチオフェニル−ビス−（２，４，５−トリメチルフェニル）スルホニウムヘキサフルオロホスフェート（化合物１１）の合成
１リットルの三ツ口フラスコに９５％硫酸を３００ｇ仕込み、攪拌しながらビス−（２，４，５−トリメチル）スルホキシド５７．３ｇ（０．２モル）を仕込んだ。ビス−（２，４，５−トリメチル）スルホキシドが完全に溶解するのを確認した後、ジベンゾチオフェン３６．７ｇ（０．２モル）を５回に分けて添加した。添加と同時に反応液は暗褐色となった。そのまま室温で２４時間攪拌を続けた。
次いで、３リットルのビーカーに氷水５００ｇとメタノール５００ｇを混合しておき、ここに反応液を投入し、さらにトルエン３００ｇを加えた。下相を取り出し、４０％の水酸化ナトリウム水溶液で中和した後に、１，２−ジクロロエタン１５００ｇを加え攪拌した。ここにＫＰＦ６６６ｇを添加し、２時間攪拌した。
ジクロロエタン相を水１０００ｇで２回洗浄後、減圧濃縮すると茶褐色の固体が得られた。これを酢酸エチル３００ｇで再結晶精製し、減圧乾燥して白色粉末である生成物６０．０ｇを得た。
生成物の分析結果は以下の通りであった。
（元素分析）
計算値 分析値
Ｃ ６０．２％ ６０．１％
Ｈ ４．９％ ５．０％
Ｓ １０．７％ １０．４％
Ｐ ５．２％ ５．２％
（１Ｈ−ＮＭＲ，ＤＩＭＳＯ−ｄ６）
ピーク強度 ケミカルシフト
Ｓ，３Ｈ−ＣＨ３ ２．５０
Ｓ，３Ｈ−ＣＨ３ ２．４７
Ｓ，３Ｈ−ＣＨ３ ２．４３
ｍ，１１Ｈ−Ａｒｏｍ ６．９７〜９．０５
以上の結果及び赤外線吸収スペクトルの結果から、生成物は以下の構造の化合物であると同定された。
（化合物１１）
0005131888.tif 000027
収率は５０％、純度（液体クロマトグラフィーによる）は９９．０％であった。
【０１２７】
〔合成例１２〕 ２−ジベンゾチオフェニル−ビス−（３−メチル−４−ブトキシフェニル）スルホニウムヘキサフルオロホスフェート（化合物１２）の合成
合成例１１で使用したビス−（２，４，５−トリメチル）スルホキシド５７．３ｇを、ビス−（３−メチル−４−ブトキシ）スルホキシド７４．８ｇ（０．２モル）に換えた他は合成例１１と同様にして生成物６６．１ｇを得た。
生成物の分析結果は以下の通りであった。
（元素分析）
計算値 分析値
Ｃ ６３．６％ ６４．０％
Ｈ ４．７％ ４．５％
Ｓ ４．９％ ４．９％
Ｐ ４．７％ ４．８％
以上の結果及び１Ｈ−ＮＭＲ、赤外線吸収スペクトルの結果から、生成物は以下の構造の化合物であると同定された。
（化合物１２）
0005131888.tif 000028
収率は５０％、純度（液体クロマトグラフィーによる）は９８．５％であった。
【０１２８】
〔合成例１３〕 ２−ジベンゾチオフェニル−ビス−（２，４，５−トリメチルフェニル）スルホニウムヘキサフルオロアンチモネート（化合物１３）の合成
合成例１１で使用したＫＰＦ６６６ｇを、ＫＳｂＦ６９８．７ｇに換えた他は合成例１１と同様にして生成物６７．１ｇを得た。
生成物の分析結果は以下の通りであった。
（元素分析）
計算値 分析値
Ｃ ５５．５％ ５４．９％
Ｈ ４．７％ ４．６％
Ｓ ４．８％ ５．０％
Ｓｂ １８．１％ １８．７％
（１Ｈ−ＮＭＲ，ＤＩＭＳＯ−ｄ６）
ピーク強度 ケミカルシフト
Ｓ，３Ｈ−ＣＨ３ ２．５０
Ｓ，３Ｈ−ＣＨ３ ２．４７
Ｓ，３Ｈ−ＣＨ３ ２．４３
ｍ，１１Ｈ−Ａｒｏｍ ６．９５〜９．１０
以上の結果及び赤外線吸収スペクトルの結果から、生成物は以下の構造の化合物であると同定された。
（化合物１３）
0005131888.tif 000029
収率は５０％、純度（液体クロマトグラフィーによる）は９８．８％であった。
【０１２９】
〔合成例１４〕 ２−ジベンゾチオフェニル−ビス−（３−メチル−４−ブトキシフェニル）スルホニウムヘキフルオロアンチモネート（化合物１４）の合成
合成例１２で使用したＫＰＦ６６６ｇを、ＫＳｂＦ６９８．７ｇに換えた他は合成例１２と同様にして生成物７５．９ｇを得た。
生成物の分析結果は以下の通りであった。
（元素分析）
計算値 分析値
Ｃ ５５．４％ ５６．２％
Ｈ ５．２％ ５．０％
Ｓ ４．２％ ４．３％
Ｓｂ １６．０％ １６．３％
以上の結果及び１Ｈ−ＮＭＲ、赤外線吸収スペクトルの結果から、生成物は以下の構造の化合物であると同定された。
（化合物１４）
0005131888.tif 000030
収率は５０％、純度（液体クロマトグラフィーによる）は９７．５％であった。
【０１３０】
実施例−１  分光照射試験
上記芳香族スルホニウム塩構造を有する化合物からなる光酸発生剤を３，４−エポキシシクロヘキシルメチル−３，４−エポキシシクロヘキシルカルボキシレート１００ｇに対して、下記表１に示す量で添加して光重合性組成物を得た。これをバーコーター（Ｎｏ．６）を用いてガラス板上に約１０ミクロンの厚さに塗布して、日本分光株式会社製の分光照射装置ＣＴ−２５ＣＰを用いて上記光重合性組成物の３６５ｎｍにおける分光感度を測定した。
【０１３１】
この分光照射装置は５００Ｗ超高圧水銀ランプと回折格子を内蔵し、３６５ｎｍの単色光を取り出すことができ、またその単色光を設定された時間露光できるシャッターで照射エネルギーを調節できる。シャッター出射口の直下には前記光重合性組成物を塗布したガラス板をセットできる移動ステージが設置され、シャッターと連動して移動し、１３段階の異なるエネルギーを光重合性組成物に照射することができる。
【０１３２】
照射された光重合性組成物を塗布したガラス板はメタノールで現像した。３６５ｎｍの光において硬化に必要な最小の硬化エネルギーをガラス板上に残った硬化膜段数と射出光量・シャッター開放時間より、求めた。得られた結果を表１に示す。
【０１３３】
【表１】
0005131888.tif 000031
【０１３４】
表１の結果から明らかな如く、従来公知であったスルホニウム塩（９）、（１０）に比較して、本発明による新規なスルホニウム塩（１）〜（８．７）はいずれも、長波長である３６５ｎｍの光に対して、感度が優れていることが分かる。
【０１３５】
実施例−２
３，４−エポキシシクロヘキシルメチル−３，４−エポキシシクロヘキサンカルボキシレート８０ｇ、１，４−ブタンジオールジグリシジルエーテル２０ｇを混合した物に、上記表１に記載の化合物（１）〜（８．７）を光開始剤として同表１の添加量で添加し、良く撹拌して均一にした。これをアルミコート紙上に＃３のバーコーターで塗布した。これに、ベルトコンベア付の光照射装置を使用して８０Ｗ／ｃｍの高圧水銀灯の光を照射した。ランプからベルトコンベアまでの距離は１０ｃｍ、ベルトコンベアのラインスピードは８ｃｍ／分とした。
硬化後２４時間室温に放置後、ＭＥＫ（メチルエチルケトン）を付けた綿棒で塗膜を擦った。何れの樹脂でも２００往復しても塗膜は侵されず、硬化が十分進行し、耐溶剤性が良好であることが分かった。
【０１３６】
実施例−３
３，４−エポキシシクロヘキシルメチル−３，４−エポキシシクロヘキサンカルボキシレート８０ｇ、１，４−ブタンジオールジグリシジルエーテル２０ｇを混合した物に、上記表１に記載の化合物（１）〜（８．７）を光開始剤として同表１の添加量で添加し、良く撹拌して均一にした。これを厚さ５０マイクロメートルのポリエチレンテレフタレートフィルムに＃３のバーコーターで塗布した。これに、ベルトコンベア付の光照射装置を使用して８０Ｗ／ｃｍの高圧水銀灯の光を照射した。ランプからベルトコンベアまでの距離は１０ｃｍ、ベルトコンベアのラインスピードは８ｃｍ／分とした。
硬化後２４時間室温に放置後、鉛筆硬度試験機を用い、荷重１ｋｇで鉛筆硬度を測定した。その結果、何れも２Ｈの硬度であった。
【０１３７】
次に、光学的立体造形用樹脂組成物および光学的立体造形法に関し、本発明の実施例と比較例を記載する。なお、本実施例、比較例では部は重量部を意味する。本実施例、比較例で行った実験を説明する。
【０１３８】
実験１：造形精度（縦横方向）および造形性試験
樹脂組成物を可動ＮＣテーブル、光学系（レーザーを含む）、制御用コンピュータからなる光造形用実験システムに入れ、この樹脂組成物からＣＡＤデータを元に、０．１ｍｍピッチで縦１００ｍｍ、横１００ｍｍ、高さ１０ｍｍの中実の箱を作成し、縦横の長さのＣＡＤデータからのずれを測定した。また、このときの造形性や得られたモデルの外観も観察した。
【０１３９】
実験２：感度測定実験
実験１と同様の実験システムを用い、文献（高速３次元成型の基礎、ＰａｕｌＦ．Ｊａｃｏｂｓ編、著、日経ＢＰ出版センター（１９９３年）、２５８ページ）に記されている方法を用いて樹脂の感度測定を行った。
【０１４０】
実験３：造形精度試験（深さ方向の余剰硬化部の厚さ）
試験片の形状を変えた以外は実験１と同様の造形性試験を行った。即ち、第５図に示す形状の試験片を作成した（図中、ａ＝ｂ＝ｃ＝１０ｍｍ、ｄ＝５０ｍｍ、ｅ＝５ｍｍ）。  この試験片は、図示するように中央部に支えがない。よって、中央部の硬化時には光が十分吸収されないと下層へ達して余剰硬化部を形成する。余剰硬化部は硬化性が悪く他の部分と比較して硬度が低いので、造形後中央部の凹部の厚さをノギスで測定し、次いでナイフで軽く削り余剰硬化部を取り除き、再び厚さを測定し、この差から余剰部の厚さを求めた。
【０１４１】
実験４：機械強度測定
実験１と同様に、曲げ試験並びに衝撃試験用試験片を得た。得られた試験片を用い、ＪＩＳ−６９１１に従って曲げ強さ及びアイゾット衝撃強さ（ノッチ付）、引っ張伸びを測定した。なお、実験に使用した材料は以下の通りである。
（１）カチオン重合性有機物質（「カチオン樹脂」と略記する）としては下記のカチオン樹脂１〜５を用いた。
カチオン樹脂１：３，４−エポキシシクロヘキシルメチル−３，４−エポキシシクロヘキサンカルボキシレート
カチオン樹脂２：１，４−ブタンジオールジグリシジルエーテル
カチオン樹脂３：ビス（３，４−エポキシシクロヘキシルメチル）アジペート
カチオン樹脂４：ビスフェノールＡジグリシジルエーテル
カチオン樹脂５：１，４−ビス［（３−エチル−３−オキセタニルメトキシ）メチル］ベンゼン
（２）エネルギー線感受性カチオン重合開始剤（「カチオン開始剤」と略記する）としては下記のカチオン開始剤１〜３を用いた。
カチオン開始剤１：化合物１
カチオン開始剤２：化合物３
カチオン開始剤３：化合物９
（３）ラジカル重合性有機物質（「ラジカル樹脂」と略記する）としては下記のラジカル樹脂１〜３を用いた。
ラジカル樹脂１：ジペンタエリスリトールヘキサアクリレート
ラジカル樹脂２：ビスフェノールＡエポキシ樹脂のアクリル化物
ラジカル樹脂３：トリメチロールプロパントリアクリレート
（４）エネルギー線感受性ラジカル重合開始剤（「ラジカル開始剤」と略記する）としては下記のラジカル開始剤１〜２を用いた。
ラジカル開始剤１：２−ヒドロキシ−２−メチル−１−フェニルプロパン−１−オン
ラジカル開始剤２：１−［４−（２−ヒドロキシエトキシ）フェニル］−２−ヒドロキシ−２−メチル−１−プロパン−１−オン
実験に使用したレーザーは以下の３種類である。
Ｎｄ−ＹＶＯ４：Ｎｄ−ＹＶＯ４レーザーに非線形結晶を組み合わせて１／３の波長に変換したレーザー。波長３５５ｎｍ、パルス発振（スペクトラフィジックス社製、商品名：ＢＬＩＯ−３５５Ｑ）
Ａｒ−１：紫外線発振のＡｒイオンレーザー。３３３、３５１、３６４ｎｍの混合波（コヒーレント社製、商品名：ＩＮＮＯＶＡ３２５。３５１ｎｍ波のエネルギー量割合は４４％）
Ａｒ−２：紫外線発振のＡｒイオンレーザー。３５１ｎｍを主とし、３３３ｎｍを少量含む混合波（コヒーレント社製、商品名：ＩＮＮＯＶＡ３２５／０１６５−１４８−００。３５１ｎｍ波のエネルギー量割合は７６％）
【０１４２】
実施例−４〜１１、比較例１
表２に示した配合比で樹脂を充分混合して光学的立体造形用樹脂組成物を得た。得られた樹脂組成物は淡黄色透明の液体である。得られた樹脂組成物を用い、表２に示すレーザーを用いて実験１〜４を行った。得られた結果を下記の表２に示す。同様に実施例５〜１１、比較例１について行なった。得られた結果を下記の表２〜４に示す。
【０１４３】
【表２】
0005131888.tif 000032
【０１４４】
【表３】
0005131888.tif 000033
【０１４５】
【表４】
0005131888.tif 000034
【０１４６】
〔参考例１〜４、比較例２〕
合成例１１〜１４で得られた芳香族スルホニウム塩である光酸発生剤を含有する光重合開始剤を使用して、下記の表５に示す組成の光重合性組成物を調製した。
【０１４７】
【表５】
0005131888.tif 000035
（ａ）：３，４−エポキシシクロヘキシルメチル−３，４−エポキシシクロヘキサンカルボキシレート
（ｂ）：１，４−ブタンジオールジグリシジルエーテル
（ｃ）：ビックケミー社製レベリング剤
（ｄ）：（４−イソブチル−フェニル）−トリル−ヨードニウムヘキサフルオロホスフェート
【０１４８】
得られた各光重合性組成物について、ベンゼン発生量、硬化性、熱安定性を以下のようにして調べた。結果を下記の表６に示す。
【０１４９】
（ベンゼン発生量）
各光重合性組成物を、アルミニウム基板に１５．４ｇ／ｍ２の割合で塗布し、水銀ランプにより４００ｍＪ／ｃｍ２の紫外線を照射して硬化させた。硬化塗膜０．５ｇをセル内に封入し、５０ｍｌのエタノールで抽出を行い、ガスクロマトグラフィーにてエタノール中のベンゼン含量を測定した。尚、ベンゼンを検出できなかったときはＮＤとして表示した。
【０１５０】
（硬化性：ＭＥＫラブテスト）
各光重合性組成物を、アルミコート紙上にＮｏ．３のバーコーターで塗布し、これにベルトコンベア付きの光照射装置を使用して８０Ｗ／ｃｍの高圧水銀灯の光を照射した。
ランプからベルトコンベアまでの距離は１０ｃｍ、ベルトコンベアのラインスピードは５ｃｍ／分とした。硬化後２４時間室温に放置した後、ＭＥＫ（メチルエチルケトン）を付けた綿棒で塗膜をこすり、塗膜が除去されるまでの回数（１往復を１回とカウント）を測定した。
【０１５１】
（熱安定性）
各光重合性組成物を４０℃の恒温槽内に放置し、一定期間毎に粘度（Ｐａ・ｓ）を測定した。
【０１５２】
【表６】
0005131888.tif 000036
【０１５３】
参考例５
参考例１の光重合性組成物を用いて、以下の組成で紫外線硬化性インキを製造した。この紫外線硬化性インキはベンゼンを発生させないので食品包装材に好ましく用いることができた。
インキ組成
光重合性組成物： １００ 重量部
フタロシアニンブルー： ２０ 重量部
メチルエチルケトン ：１００ 重量部
アントラセン： １ 重量部
【０１５４】
〔参考例６〜９、比較例３〕
合成例１１〜１４で得られた芳香族スルホニウム塩である光酸発生剤を含有する光重合開始剤を使用して、下記の表７に示す組成の光重合性組成物を調製した。
【０１５５】
【表７】
0005131888.tif 000037
（ｅ）：ビスフェノールＡジグリシジルエーテルメタクリレート
（ｆ）：ジエトキシアセトフェノン
得られた各光重合性組成物について、実施例１２等と同様に試験した。結果を下記の表８に示す。
【０１５６】
【表８】
0005131888.tif 000038
【０１５７】
参考例１０
参考例６の光重合性組成物を用いて、以下の組成で紫外線硬化性インキを製造した。この紫外線硬化性インキはベンゼンを発生させないので食品包装材に好ましく用いることができた。
インキ組成
光重合性組成物： １００ 重量部
フタロシアニンブルー： ２０ 重量部
メチルエチルケトン ：１００ 重量部
アントラセン： １ 重量部
【産業上の利用可能性】
【０１５８】
以上説明してきたように、本発明の芳香族スルホニウム塩化合物は効率のよい長波長部の光を吸収して活性化され、優れた光酸発生剤として作用する。また、これを含有する光重合性組成物は迅速に硬化し、良質な硬化物物性を与え、よって、これを含有する光重合性組成物のホトレジストは高感度、高解像度を有する。また、食品包装材用のインキにも用いることができ、広範な用途に使用することができるとともに本発明の芳香族スルホニウム塩化合物を含有する光学的立体造形用樹脂組成物を用いることにより、従来技術の欠点を解消し、酸素による硬化阻害が起こらず、硬化時の精度がよく、余剰硬化部も小さく、容易に所望の寸法の造形物を得ることができ、しかも照射エネルギーに対して高感度で、硬化深度が十分であり層剥離のない、光学的立体造形方法を提供することができた。
【図１】
0005131888.tif 000040
【図２】
0005131888.tif 000041
【図３】
0005131888.tif 000042
【図４】
0005131888.tif 000043
【図５】
0005131888.tif 000044